질량 백 분 율 로 WC 가 90 ％, Co 가 10 ％ 인 초경합금 을 외경 φ 125 mm× 내경 φ 40 mm× 대판 두께 0 . 3 mm 의 도우 넛 상 개 공 원판 으로 가공 하 고 , 대판 으로 하 였 다 . 이 대판 을 외 주단 으로부터 내측 1 . 5 mm 의 부분 만 이 노출 되 도록 점착 테이프 로 마스킹 하 여 시판 되 고 있 는 알칼리 탈지 수용액 에 40 ℃, 10 분 간 침지 한 후 , 수세 하 고 , 50 ℃ 의 피 롤린 산 나트륨 30 내지 80 g / ℓ 의 수용액 에 2 내지 8 A / d ㎡ 로 통전 하 면서 전해 한다 . 초경합금 대판 을 순수 중 에서 초음파 세정 한 후 , 도금 하 기 위한 지그 로 초경합금 대판 을 끼우 고 , 실시 예 1 과 마찬가지 로 미리 Ni 도금 한 평균 입경 130 ㎛ 의 다이아몬드 지 립 을 초경합금 대판 외 주부 에 접촉 하 도록 배치 하 고 , 50 ℃ 의 술파민 산 니켈 · 코발트 합금 도금액 중 에서 5 내지 20 A / d ㎡ 로 통전 하 여 전기 도금 한 후 , 수세 , 지그 로부터 제거 하 고 , 랩 반 으로 날 두께 를 0 . 4 mm 로 가공 하 고 , 희토류 소결 자석 용 전착 지 립 외주 절단 날 을 얻 었 다 . 결합재 의 영률 은 2 . 4 × 1011 Pa , 비커스 경도 는 Hv 48 O , 밀도 는 8 . 8 g / ㎤, 내부 잔류 응력 은 4 . 6 × 107 Pa 였 다 .